(57)【要約】      （修正有）【課題】スチレン系樹脂を含むポリフェニレンエーテル樹脂に導電性カーボンブラックを配合してなる、耐衝撃性、成形性、外観に優れた導電性熱可塑性樹脂組成物と、この導電性熱可塑性樹脂組成物からなるＩＣトレーの提供。【解決手段】（Ａ）成分：ポリフェニレンエーテル樹脂（Ａ−１）およびスチレン系樹脂（Ａ−２）からなる熱可塑性樹脂と、（Ｂ）成分：導電性カーボンブラックとを含有し、（Ａ）成分／（Ｂ）成分の重量比が７５／２５〜９４／６である導電性熱可塑性樹脂組成物であって、（Ｂ）成分：導電性カーボンブラックが次の(1)〜(3)の特性を全て満足する導電性熱可塑性樹脂組成物。この導電性熱可塑性樹脂組成物を成形してなるＩＣトレー。(1)  ２４Ｍ４ＤＢＰ吸収量が１３０ｃｍ３／１００ｇ以上(2)  １５００℃、３０分間加熱により発生した水素量(脱水素量)が１．２ｍｇ／ｇ以下(3)  結晶子サイズＬｃが１０〜１７Åの範囲【選択図】図２
2006213767.tif 000002
【特許請求の範囲】
【請求項１】
（Ａ）成分：ポリフェニレンエーテル樹脂（Ａ−１）およびスチレン系樹脂（Ａ−２）からなる熱可塑性樹脂と、（Ｂ）成分：導電性カーボンブラックとを含有し、（Ａ）成分／（Ｂ）成分の重量比が７５／２５〜９４／６である導電性熱可塑性樹脂組成物であって、
（Ｂ）成分：導電性カーボンブラックが次の(1)〜(3)の特性を全て満足することを特徴とする導電性熱可塑性樹脂組成物。
(1)  ２４Ｍ４ＤＢＰ吸収量が１３０ｃｍ３／１００ｇ以上
(2)  １５００℃、３０分間加熱により発生した水素量(脱水素量)が１．２ｍｇ／ｇ以下
(3)  結晶子サイズＬｃが１０〜１７Åの範囲
【請求項２】
（Ａ）成分１００重量部に対し、さらに、（Ｃ）成分：スチレン系エラストマーを１〜２５重量部を含むことを特徴とする請求項１に記載の導電性熱可塑性樹脂組成物。
【請求項３】
（Ａ）成分１００重量部に対し、さらに、（Ｄ）成分：タルクおよびマイカから選ばれる１種以上の無機充填材を１〜２０重量部含有することを特徴とする請求項１または２に記載の導電性熱可塑性樹脂組成物。
【請求項４】
（Ｂ）成分の導電性カーボンブラックの窒素吸着比表面積が、１５０〜３００ｍ２／ｇであることを特徴とする請求項１ないし３のいずれか１項に記載の導電性熱可塑性樹脂組成物。
【請求項５】
（Ｂ）成分の導電性カーボンブラックのストークスモード径（Ｄｍｏｄ）と２４Ｍ４ＤＢＰ吸収量との比（Ｄｍｏｄ／２４Ｍ４ＤＢＰ）が、０．６〜０．９であることを特徴とする請求項１ないし４のいずれか１項に記載の導電性熱可塑性樹脂組成物。
【請求項６】
（Ｂ）成分の導電性カーボンブラックの透過型電子顕微鏡による平均粒径が、１４〜２４ｎｍであることを特徴とする請求項１ないし５のいずれか１項に記載の導電性熱可塑性樹脂組成物。
【請求項７】
（Ｂ）成分の導電性カーボンブラックのＣＴＡＢ（セチルトリメチルアンモニウムブロマイド）吸着比表面積が、１２０〜２２０ｍ２／ｇであることを特徴とする請求項１ないし６のいずれか１項に記載の導電性熱可塑性樹脂組成物。
【請求項８】
（Ｂ）成分の導電性カーボンブラックのＤＢＰ吸収量が、１５０〜４００ｃｍ３／１００ｇであることを特徴とする請求項１ないし７のいずれか１項に記載の導電性熱可塑性樹脂組成物。
【請求項９】
（Ｂ）成分の導電性カーボンブラックの次式で定義される含酸素官能基密集度が、３μｍｏｌ／ｍ２以下であることを特徴とする請求項１ないし８のいずれか１項に記載の導電性熱可塑性樹脂組成物。
【数１】
2006213767.tif 000011
【請求項１０】
（Ｂ）成分の導電性カーボンブラックが、オイルファーネスカーボンブラックであることを特徴とする請求項１ないし９のいずれか１項に記載の導電性熱可塑性樹脂組成物。
【請求項１１】
請求項１ないし１０のいずれか１項に記載の導電性熱可塑性樹脂組成物を成形してなることを特徴とするＩＣトレー。
【発明の詳細な説明】
【技術分野】
【０００１】
本発明は、導電性カーボンブラックを含有してなる導電性熱可塑性樹脂組成物に関する。さらに詳しくは、スチレン系樹脂を含むポリフェニレンエーテル樹脂に、特定の導電性カーボンブラックを配合してなる、耐衝撃性、流動性、外観に優れ、成形条件の変化やリサイクルによっても導電性のバラツキが少なく、さらに接触・摩擦時の摩耗によるカーボンブラックの脱離の少ない導電性熱可塑性樹脂組成物と、この導電性熱可塑性樹脂組成物からなるＩＣトレーに関する。
【背景技術】
【０００２】
近年、ＯＡ機器や電子機器の小型軽量化や高集積化、高精度化が進み、それに伴い、電気電子部品への塵やほこりの付着を極力低減させたいという要求が増えてきている。すなわち、これら電気電子部品は、塵やほこりが付着すると接点不良や読みとりエラー等の問題を起こすため、元来、塵やほこりの付着を嫌うものであるが、小型軽量化や高集積化、高精度化により、その要求が一層厳しくなっている。例えば、半導体に使われるＩＣチップや、ウエハー、コンピューターに使われるハードディスクの内部部品等はその最たる例である。通常これらの部品の製造や組立ては、塵やほこりの極めて少ない、いわゆるクリーンルーム内で行われており、ここでの塵、ほこりの付着は起こらないが、これらの部品は、搬送時には外気にさらされるため、ここでの塵やほこりの付着が問題となってくる。これら電気電子部品の搬送用の部品（ＩＣトレーやケース、ハウジング等）には、意匠性、軽量化の観点から合成樹脂が用いられることが多く、中でもスチレン系樹脂を含むポリフェニレンエーテル樹脂は、機械的強度、耐熱性、寸法安定性に優れるため、本用途に適した樹脂である。
【０００３】
スチレン系樹脂を含むポリフェニレンエーテル樹脂は、本来電気を通さない絶縁性であるため、帯電しやすく、塵やほこりが付着しやすい。このため、搬送中に、搬送用部品に付着した塵やほこりが、その後電気電子部品本体に付着してしまうという問題がある。これを防ぐため、搬送用部品に使われる樹脂には、電気抵抗を下げ、導電性を持たせるために、各種の添加剤を入れることが行われている。代表的な添加剤としては、導電性のカーボンブラックが挙げられる。導電性カーボンブラックは少量の添加で電気抵抗を下げることができる有用な添加剤である。
【０００４】
しかしながら、カーボンブラックを配合した場合には、耐衝撃性等の機械的強度の低下、成形性の低下、カーボンブラックの露出による外観の悪化の問題があり、また、成形条件の変化やリサイクルにより導電性のバラツキが大きくなり、さらに接触・摩擦時の摩耗によるカーボンブラックの脱離（いわゆる「カーボンブラックの剥落」）が発生し、脱離したカーボンブラックがＩＣチップや、ウエハー、コンピューターに使われるハードディスクの内部部品等に付着して誤作動を引き起こすという問題があった。
【０００５】
上記諸問題のうち、耐衝撃性を改良するため、スチレン系樹脂および／またはポリフェニレンエーテル樹脂に、カーボンブラックと、室温で弾性を示す天然または合成の重合体であるゴム様物質を配合した樹脂組成物（特許文献１）、ポリフェニレンエーテル系樹脂および／またはアルケニル芳香族系樹脂と、嵩密度０．１５ｇ／ｍｌ以上で、ＤＢＰ吸油量１７５〜２０５ｍｌ／１００ｇ、かつ平均粒径３４〜４２ｎｍの導電性カーボンブラックからなる樹脂組成物（特許文献２）が開示されているが、何れの樹脂組成物も耐衝撃性の改良が不十分で、成形性や外観も満足できるものではなく、しかも、接触・摩擦時の摩耗によるカーボンブラックの脱離に関する記載もなかった。また、耐衝撃性や成形性を改良する目的で提案されている、芳香族ビニル化合物系重合体、ポリフェニレンエーテル、ポリオレフィン系樹脂、芳香族ビニル化合物系ブロック共重合体、および１５０μｍの残留分が１０ｐｐｍ以下のカーボンブラックを含有する導電性樹脂組成物（特許文献３）は、成形条件の変化やリサイクルによる導電性のバラツキや、接触・摩擦時の摩耗によるカーボンブラックの脱離に関する配慮がなく、実用性の低い樹脂組成物であった。また、射出成形条件や成形体の形状、成形体の抵抗値の測定箇所にとらわれずに安定した導電性を示す材料として、比表面積が５〜８０ｍ２／ｇ、平均一次粒子径が４０ｎｍを超えるカーボンブラックを樹脂１００重量部に対して１０〜４０重量部を含有してなる導電性樹脂組成物（特許文献４）が開示されているが、このものは、外観が不十分で、リサイクルによる導電性の悪化があり、満足できるものではなかった。さらに、成形条件が変化しても導電性の変動が小さい成形材料として、導電性成分と熱可塑性樹脂からなる成形材料（特許文献５）が開示されているが、導電性成分として実質的には炭素繊維のみの記載しかなく、耐衝撃性や成形品の外観に関する記載もない。炭素繊維を配合した成形材料からなる成形品は場所によって導電性にバラツキがあるといった問題があった。
【特許文献１】特開平１０−００１６０３号公報
【特許文献２】特開２００４−２６３０１６号公報
【特許文献３】特開２００２−１４６１３８号公報
【特許文献４】特開２００１−０８４８３４号公報
【特許文献５】特開２００４−２８５１４７号公報
【発明の開示】
【発明が解決しようとする課題】
【０００６】
本発明は上記従来の実情に鑑みてなされたものであって、その目的は、スチレン系樹脂を含むポリフェニレンエーテル樹脂に導電性カーボンブラックを配合してなる、耐衝撃性、成形性、外観に優れ、成形条件の変化やリサイクルによる導電性のバラツキが少なく、さらに接触・摩擦時の摩耗によるカーボンブラックの脱離の少ない導電性熱可塑性樹脂組成物と、この導電性熱可塑性樹脂組成物からなるＩＣトレーを提供することにある。
【課題を解決するための手段】
【０００７】
本発明者らは、上記課題を解決するため鋭意研究を重ねた結果、導電性カーボンブラックとして、特定の物性を有する導電性カーボンブラック、すなわち、水素含有量が少なく、結晶サイズが小さく、且つそのストラクチャーの指標値が大きい導電性カーボンブラックを用いることにより、上記課題を解決し得ることを見出し、本発明を完成させた。
【０００８】
すなわち、本発明の導電性熱可塑性樹脂組成物は以下を要旨とするものである。
（１）  （Ａ）成分：ポリフェニレンエーテル樹脂（Ａ−１）およびスチレン系樹脂（Ａ−２）からなる熱可塑性樹脂と、（Ｂ）成分：導電性カーボンブラックとを含有し、（Ａ）成分／（Ｂ）成分の重量比が７５／２５〜９４／６である導電性熱可塑性樹脂組成物であって、（Ｂ）成分：導電性カーボンブラックが次の(1)〜(3)の特性を全て満足することを特徴とする導電性熱可塑性樹脂組成物。  
(1)  ２４Ｍ４ＤＢＰ吸収量が１３０ｃｍ３／１００ｇ以上
(2)  １５００℃、３０分間加熱により発生した水素量(脱水素量)が１．２ｍｇ／ｇ以下
(3)  結晶子サイズＬｃが１０〜１７Åの範囲
【０００９】
（２）  （Ａ）成分１００重量部に対し、さらに、（Ｃ）成分：スチレン系エラストマーを１〜２５重量部を含むことを特徴とする（１）の導電性熱可塑性樹脂組成物。
【００１０】
（３）  （Ａ）成分１００重量部に対し、さらに、（Ｄ）成分：タルクおよびマイカから選ばれる１種以上の無機充填材を１〜２０重量部含有することを特徴とする（１）または（２）の導電性熱可塑性樹脂組成物。
【００１１】
（４）  （Ｂ）成分の導電性カーボンブラックの窒素吸着比表面積が、１５０〜３００ｍ２／ｇであることを特徴とする（１）〜（３）の導電性熱可塑性樹脂組成物。
【００１２】
（５）  （Ｂ）成分の導電性カーボンブラックのストークスモード径（Ｄｍｏｄ）と２４Ｍ４ＤＢＰ吸収量との比（Ｄｍｏｄ／２４Ｍ４ＤＢＰ）が、０．６〜０．９であることを特徴とする（１）〜（４）の導電性熱可塑性樹脂組成物。
【００１３】
（６）  （Ｂ）成分の導電性カーボンブラックの透過型電子顕微鏡による平均粒径が、１４〜２４ｎｍであることを特徴とする（１）〜（５）の導電性熱可塑性樹脂組成物。
【００１４】
（７）  （Ｂ）成分の導電性カーボンブラックのＣＴＡＢ（セチルトリメチルアンモニウムブロマイド）吸着比表面積が、１２０〜２２０ｍ２／ｇであることを特徴とする（１）〜（６）の導電性熱可塑性樹脂組成物。
【００１５】
（８）  （Ｂ）成分の導電性カーボンブラックのＤＢＰ吸収量が、１５０〜４００ｃｍ３／１００ｇであることを特徴とする（１）〜（７）の導電性熱可塑性樹脂組成物。
【００１６】
（９）  （Ｂ）成分の導電性カーボンブラックの次式で定義される含酸素官能基密集度が、３μｍｏｌ／ｍ２以下であることを特徴とする（１）〜（８）の導電性熱可塑性樹脂組成物。
【数２】
2006213767.tif 000003
【００１７】
（１０）  （Ｂ）成分の導電性カーボンブラックが、オイルファーネスカーボンブラックであることを特徴とする（１）〜（９）の導電性熱可塑性樹脂組成物。
【００１８】
本発明のＩＣトレーは、このような本発明の導電性熱可塑性樹脂組成物を成形してなることを特徴とする。
【発明の効果】
【００１９】
本発明によれば、スチレン系樹脂（Ａ−２）を含むポリフェニレンエーテル樹脂（Ａ−１）よりなる樹脂成分（（Ａ）成分）に対して、特定の物性を有する導電性カーボンブラック（（Ｂ）成分）を配合することにより、耐衝撃性、成形性、外観に優れ、成形条件の変化やリサイクルによる導電性のバラツキが少なく、さらに接触・摩擦時の摩耗によるカーボンブラックの脱離の少ない導電性熱可塑性樹脂組成物と、この導電性熱可塑性樹脂組成物からなる高品質のＩＣトレーを提供することができる。
【００２０】
なお、本発明の導電性熱可塑性樹脂組成物は、ＩＣトレーに限らず、コンピュータに使われるハードディスクの内部部品等において、帯電防止性を付与し、塵やほこりの付着を完全に防止するためや静電気による誤作動を防止するためなどに好適に使用することができ、その他電気・電子・ＯＡ機器・自動車部品をはじめとした導電性が要求される各種の用途に有用である。
【発明を実施するための最良の形態】
【００２１】
以下に本発明の導電性熱可塑性樹脂組成物の実施の形態を詳細に説明する。
【００２２】
［１］熱可塑性樹脂（（Ａ）成分）
（Ａ）成分である熱可塑性樹脂は、ポリフェニレンエーテル樹脂（Ａ−１）とスチレン系樹脂（Ａ−２）とからなる。
【００２３】
〈ポリフェニレンエーテル樹脂（Ａ−１）〉
本発明に係るポリフェニレンエーテル樹脂（Ａ−１）は、下記一般式（Ｉ）で示される構造を有する単独重合体または共重合体である。
【化１】
2006213767.tif 000004
（式中、Ｑ1は、各々独立に、ハロゲン原子、第一級若しくは第二級アルキル基、アリール基、アミノアルキル基、炭化水素オキシ基またはハロ炭化水素オキシ基を表し、Ｑ2は、各々独立に、水素原子、ハロゲン原子、第一級若しくは第二級アルキル基、アリール基、ハロアルキル基、炭化水素オキシ基またはハロ炭化水素オキシ基を表し、ｍは１０以上の数を表す）
【００２４】
上記（Ｉ）式において、Ｑ1およびＱ2の第一級アルキル基の好適な例は、メチル、エチル、ｎ−プロピル、ｎ−ブチル、ｎ−アミル、イソアミル、２−メチルブチル、ｎ−ヘキシル、２，３−ジメチルブチル、２−、３−若しくは４−メチルペンチルまたはヘプチルである。第二級アルキル基の好適な例は、イソプロピル、ｓｅｃ−ブチルまたは１−エチルプロピルである。多くの場合、Ｑ1は、アルキル基またはフェニル基、特に炭素数１〜４のアルキル基であり、Ｑ2は、水素原子である。好適なポリフェニレンエーテルの単独重合体としては、例えば、２，６−ジメチル−１，４−フェニレンエ−テル単位からなるものが挙げられる。また、好適な共重合体としては、上記単位と２，３，６−トリメチル−１，４−フェニレンエ−テル単位との組合せからなるランダム共重合体が挙げられる。分子量、溶融粘度および／または耐衝撃強度等の特性を改良する分子構成部分を含むポリフェニレンエーテル樹脂もまた好適である。これらの単独重合体やランダム共重合体は、公知の特許公報および文献に記載されている。
【００２５】
本発明で用いるポリフェニレンエーテル樹脂（Ａ−１）は、クロロホルム中で測定した、３０℃の固有粘度が０．２〜０．８ｄｌ／ｇであるものが好ましく、より好ましくは０．２〜０．７ｄｌ／ｇのものであり、とりわけ好ましくは０．２５〜０．６ｄｌ／ｇのものである。固有粘度が０．２ｄｌ／ｇ未満では得られる熱可塑性樹脂組成物の耐衝撃性が不足し、０．８ｄｌ／ｇを超えると流動性が悪く、成形性が不満足である。
【００２６】
〈スチレン系樹脂（Ａ−２）〉
本発明に係るスチレン系樹脂（Ａ−２）とは、下記一般式（II）で示される構造を有する単量体化合物から誘導された樹脂である。
【化２】
2006213767.tif 000005
（式中、Ｒは、水素原子、低級アルキル基またはハロゲン原子を表し、Ｚは、水素原子、低級アルキル基、塩素原子またはビニル基を表し、ｎは１〜５の整数を表す。）
【００２７】
スチレン系樹脂（Ａ−２）の具体例としては、ポリスチレン、ゴム強化ポリスチレン、スチレン−アクリロニトリル共重合体、アクリロニトリル−ブタジエン−スチレン共重合体、スチレン−無水マレイン酸共重合体、スチレン−マレイミド共重合体等が挙げられる。
【００２８】
〈配合比〉
（Ａ）成分の熱可塑性樹脂成分の構成比率は、好ましくはポリフェニレンエーテル樹脂（Ａ−１）３０〜９８重量％、スチレン系樹脂（Ａ−２）７０〜２重量％である。（Ａ−１）が３０重量％未満では、荷重撓み温度が低すぎ、９８重量％を超えると溶融粘度が高すぎて、成形性が低下するので好ましくない。
【００２９】
［２］導電性カーボンブラック（（Ｂ）成分）
本発明は、（Ｂ）成分である導電性カーボンブラックの水素含有量を低下させるとともに、結晶サイズを小さくし、且つそのストラクチャーの指標値を大きくすることにより、これを配合した導電性熱可塑性樹脂組成物の導電性および流動性が向上するという新規な知見に基づいて創案されたものであり、本発明で用いる導電性カーボンブラックは、次の３条件を満足する必要がある。  
(1)  ２４Ｍ４ＤＢＰ吸収量が１３０ｃｍ３／１００ｇ以上
(2)  １５００℃、３０分間加熱により発生した水素量(脱水素量)が１．２ｍｇ／ｇ以下
(3)  結晶子サイズＬｃが１０〜１７Åの範囲
【００３０】
さらに、本発明の（Ｂ）成分である導電性カーボンブラックは、次の条件を満足することが好ましい。
【００３１】
(4)  窒素吸着比表面積が１５０〜３００ｍ２／ｇ
(5)  ストークスモード径（Ｄｍｏｄ）と２４Ｍ４ＤＢＰ吸収量との比（Ｄｍｏｄ／２４Ｍ４ＤＢＰ）が０．６〜０．９
(6)  透過型電子顕微鏡による平均粒径が１４〜２４ｎｍ
(7)  ＣＴＡＢ（セチルトリメチルアンモニウムブロマイド）吸着比表面積が１２０〜２２０ｍ２／ｇ
(8)  ＤＢＰ吸収量が１５０〜４００ｃｍ３／１００ｇ
(9)  次式で定義される含酸素官能基密集度が３μｍｏｌ／ｍ２以下
【数３】
2006213767.tif 000006
(10)  オイルファーネスカーボンブラック
【００３２】
なお、本発明に係る導電性カーボンブラックの特性評価法は次の通りである。
【００３３】
［２４Ｍ４ＤＢＰ吸収量、ＤＢＰ吸収量］
２４Ｍ４ＤＢＰ吸収量およびＤＢＰ吸収量は、ＪＩＳ  Ｋ６２１７に準拠する（単位はｃｍ３／１００ｇ）。
【００３４】
［１５００℃、３０分間加熱により発生した水素量(脱水素量)］
脱水素量は、カーボンブラックを真空中で１５００℃で３０分間加熱し、この間に発生したガス中の水素量であり、具体的には次のようにして測定される。
１．カーボンブラックを約０．５ｇ精秤し、アルミナ管に入れ、０．０１Ｔｏｒｒ（１．
３Ｐａ）まで減圧した後、減圧系を閉じ、１５００℃の電気炉内に３０分間保持して
カーボンブラックに存在する酸素化合物や水素化合物を分解・揮発させる。
２．揮発成分は定量吸引ポンプを通じて、一定容積のガス捕集管に採取する。
３．圧力と温度からガス量を求めるとともに、ガスクロマトグラフにて組成分析する。こ
れから水素（Ｈ２）の発生量（ｍｇ）を求め、カーボンブラック１ｇ当たりからの水
素量に換算した値を計算する（単位はｍｇ／ｇ）。
【００３５】
［結晶子サイズＬｃ］
カーボンブラックの結晶子サイズＬｃ（Å）は、Ｘ線回折装置を用い、次の式より求められる。  
Ｓｃｈｅｒｒｅｒの式：結晶子サイズＬｃ＝Ｋ×λ／β×ｃｏｓθ
ここで、Ｋ：形状因子定数０．９
λ：特性Ｘ線の波長    ＣｕＫα  １．５４１８（Å）
β：半価幅（ラジアン）
θ：ピーク位置（度）
具体的な測定装置としては、Ｘ線回折装置  ＲＩＮＴ−１５００型（理学電機社製）を用い、測定条件は管球にＣｕ、管電圧４０ＫＶ、管電流２５０ｍＡで実施した。カーボンブラック試料は装置付属の試料板に充填し、測定角度（２θ）１０〜６０°、測定速度０．５°／分で測定し、ピーク位置と半価幅は装置のシフトにより算出した。測定角度の校正は、Ｘ線標準用シリコンを用いた。
【００３６】
［窒素吸着比表面積］
窒素吸着比表面積（Ｎ２ＳＡ）は、ＪＩＳ  Ｋ６２１７に準拠して定義される（単位はｍ２／ｇ）。
【００３７】
［ストークスモード径（Ｄｍｏｄ）およびストークスモード半値幅（Ｄ１／２）］
ストークスモード径（Ｄｍｏｄ）およびストークスモード半値幅（Ｄ１／２）は、以下の測定法で求められる。
（測定法）
界面活性剤（ＳＩＧＭＡ  ＣＨＥＭＩＣＡＬ社製「ＮＯＮＤＥＴ  Ｐ−４０」）を３滴加えた２０容量％エタノール水溶液に、精秤したカーボンブラックを加えて、カーボンブラック濃度が０．０１重量％の試料液を調製した。この試料液を超音波洗浄機（ＬＡＫＯＭＡＮＵＦＡＣＴＵＲＮＧ  ＣＯ．製「ＵＬＴＲＡＳＯＮＩＣ  ＳＴＩＲＲＩＮＧ  ＢＡＴＨ」）を用いて、２０分間分散処理することにより、カーボンブラックスラリーとした。一方、遠心沈降式の粒度分布測定装置（ＢＲＯＯＫ  ＨＡＶＥＮ  ＩＮＳＴＲＵＭＥＮＴＳ社製「ＢＩ−ＤＣＰ  ＰＡＲＴＩＣＬＳＩＺＥＲ」）にスピン液（純水）１０ミリリットルを注入し、さらにバッファー液（２０容量％エタノール水溶液）１ミリリットルを注入した後、前記調製したカーボンブラックスラリー各１ミリリットルを注入し、回転数１００００ｒｐｍで遠心沈降させ真比重１．７８ｇ／ｃｍ３でストークス相当径を計算し、図１に示すように、ストークス相当径に対して相対的な発生頻度のヒストグラムを作る。ヒストグラムのピークＡから直線ＢをＹ軸に平行に引き、ヒストグラムのＸ軸との交点をＣとする。このときのＣでのストークス直径が、ストークスモード径（Ｄｍｏｄ）となる。また、直線Ｂの中点をＦとして、Ｆを通りＸ軸に平行に直線Ｇを引く。直線Ｇは、ヒストグラムの分布曲線と２点ＤおよびＥで交わる。このとき、ＤおよびＥでの各ストークス直径の差の絶対値が、ストークスモード半値幅（Ｄ１／２）である。
【００３８】
［平均粒子径］
平均粒子径は、透過型電子顕微鏡を用い、具体的には次のようにして求めた。
１．カーボンブラック試料を１５０ｋＨｚ、０．４ｋＷの超音波分散機により、１０分間
クロロホルムに分散させて分散試料を作成した。
２．次に、上記試料をカーボン補強した支持膜に振り掛けて固定する。これを透過型電子
顕微鏡で撮影し、５００００〜２０００００倍に拡大した画像をＥｎｄｔｅｒの装置
を用いてランダムに１０００個以上のカーボンブラックの粒子径を測定し、その平均
値を平均粒子径とした。
【００３９】
［ＣＴＡＢ（セチルトリメチルアンモニウムブロマイド）吸着比表面積］
ＣＴＡＢ吸着比表面積は、ＪＩＳ  Ｋ６２１７に準拠して定義される（単位はｍ２／ｇ）。
【００４０】
［含酸素官能基密集度］
（１５００℃×３０分）ＣＯ発生量（以下、単に「ＣＯ発生量」と言う）および（１５００℃×３０分）ＣＯ２発生量（以下、単に「ＣＯ２発生量」と言う）は、各々カーボンブラックを真空中で１５００℃で３０分間加熱し、この間に発生したガス中のＣＯおよびＣＯ２量であり、具体的には次のようにして測定される。
（測定法）
カーボンブラックを約０．５ｇ精秤し、アルミナ管に入れ、０．０１Ｔｏｏｒ（１．３Ｐａ）まで減圧した後、減圧系を閉じ、１５００℃の電気炉内に３０分間保持してカーボンブラック中に存在する酸素化合物や水素化合物を分解・揮発させる。揮発成分は定量吸引ポンプを通じて、一定容積のガス捕集管に採取する。圧力と温度からガス量を求めるとともに、ガスクロマトグラフにて組成分析する。これから一酸化炭素（ＣＯ）および二酸化炭素（ＣＯ２）の発生量（ｍｇ）を求め、カーボンブラック１ｇ当たりからのＣＯおよびＣＯ２に換算した値を計算する（単位はｍｇ／ｇ）。  
さらに、得られた各ガスの発生量をμｍｏｌ／ｇに換算し、次の式により含酸素官能基密集度を求める。  
【数４】
2006213767.tif 000007
【００４１】
以下に本発明で用いる導電性カーボンブラックの特性値について説明する。
【００４２】
＜２４Ｍ４ＤＢＰ吸収量＞
一般にカーボンブラックは一次粒子が葡萄房状に連なった独特のストラクチャーと称される連鎖体よりなる二次粒子を形成している。この葡萄房状連鎖体の空隙部分等にＤＢＰ（ジブチルフタレート）が吸収されるので、２４Ｍ４ＤＢＰ吸収量や後述のＤＢＰ吸収量はカーボンブラックが有する重要な指標値である。
【００４３】
本発明に係る導電性カーボンブラックは、樹脂組成物の導電性および流動性を向上させるために、２４Ｍ４ＤＢＰ吸収量が１３０ｃｍ３／１００ｇ以上、好ましくは１４０ｃｍ３／１００ｇ以上、より好ましくは１４５ｃｍ３／１００ｇ以上である。２４Ｍ４ＤＢＰ吸収量が１３０ｃｍ３／１００ｇ未満では、導電性ネットワークを形成しにくくなるため、樹脂組成物とした際に十分な導電性が得られない。ただし、２４Ｍ４ＤＢＰ吸収量が高すぎても、樹脂中での分散性が低下する場合があり、また生産時の炉の負荷が大きく、経済的でないので、２６０ｃｍ３／１００ｇ以下が好ましく、より好ましくは２００ｃｍ３／１００ｇ以下、さらに好ましくは１６０ｃｍ３／１００ｇ以下である。
【００４４】
＜１５００℃、３０分間加熱により発生した水素量(脱水素量)＞
本発明では、導電性カーボンブラックの１５００℃で３０分間加熱により発生した水素量（以下、「脱水素量」と略す場合がある。）を１．２ｍｇ／ｇ以下、好ましくは１．０ｍｇ／ｇ以下、より好ましくは０．８ｍｇ／ｇ以下にすることにより、樹脂組成物の導電性を高めることができる。脱水素量が１．２ｍｇ／ｇよりも多いと、カーボンブラック表面近傍の結晶発達が不十分で、カーボンブラック造粒、乾燥工程等で酸性官能基が表面に付加しやすくなり、樹脂組成物の導電性が悪くなる。脱水素量は、１．２ｍｇ／ｇ以下であれば低い程好ましいが、一般的には工業的な経済性などの理由により、０．１ｍｇ／ｇ以上とするのが好ましい。
【００４５】
＜結晶子サイズＬｃ＞
本発明では、導電性カーボンブラックの結晶子サイズＬｃを１０〜１７Åの範囲、好ましくは１１〜１６Åの範囲とすることで、樹脂組成物の導電性および流動性の双方を高めることができる。結晶子サイズが１７Åを超えると、樹脂との混練時に結晶化したグラファイト層でカーボンブラックの切断が起こりやすくなり、ストラクチャーが短くなり、導電性が低下する。また、結晶子サイズが１０Åより小さいと十分な導電性が得られない。
【００４６】
＜窒素吸着比表面積＞
本発明に係る導電性カーボンブラックの窒素吸着比表面積は、大きいほど樹脂組成物の導電性を向上させるが、３００ｍ２／ｇを超えると樹脂中への分散性や流動性が低下する場合がある。導電性カーボンブラックの窒素吸着比表面積は、１５０〜３００ｍ２／ｇの範囲が好ましく、より好ましくは２００〜２９０ｍ２／ｇの範囲とすることで、樹脂組成物の導電性と流動性のバランスが優れたものとなる。
【００４７】
＜ストークスモード径（Ｄｍｏｄ）と２４Ｍ４ＤＢＰ吸収量との比（Ｄｍｏｄ／２４Ｍ４ＤＢＰ）＞
本発明に係る導電性カーボンブラックは、ストークスモード径（Ｄｍｏｄ）と２４Ｍ４ＤＢＰ吸収量との比（Ｄｍｏｄ／２４Ｍ４ＤＢＰ）が０．６〜０．９の範囲にあることが樹脂組成物とした際に導電性と流動性のバランスが優れることから好ましい。Ｄｍｏｄ／２４Ｍ４ＤＢＰが０．６より小さいと、樹脂組成物中での分散性低下や流動性低下が起こる場合があり、分散性が悪すぎると導電性が低下する場合もある。また、逆に０．９より大きいと、導電性と流動性、機械的強度のバランスが悪化する場合がある。
【００４８】
＜平均粒子径＞
樹脂組成物の導電性をさらに向上させるために、透過型電子顕微鏡によるカーボンブラックの平均粒子径は１４〜２４ｎｍが好ましく、より好ましくは１５〜１８ｎｍである。平均粒子径が１４ｎｍ未満では、カーボンブラックの分散性が低下し、２４ｎｍを超えても導電性が低下する。
【００４９】
＜ＣＴＡＢ（セチルトリメチルアンモニウムブロマイド）吸着比表面積＞
本発明では、導電性カーボンブラックのＣＴＡＢ吸着比表面積を好ましくは１２０〜２２０ｍ２／ｇの範囲、より好ましくは１５０〜２００ｍ２／ｇの範囲にすることにより、樹脂組成物の導電性および流動性を高めることができる。ＣＴＡＢ吸着比表面積が１２０ｍ２／ｇより小さいと導電性が低下する場合があり、２２０ｍ２／ｇより大き過ぎると樹脂組成物中での分散性や流動性が低下する場合があるのでいずれも好ましくない。
【００５０】
＜ＤＢＰ吸収量＞
導電性カーボンブラックのＤＢＰ吸収量は、小さすぎると樹脂組成物とした際に導電性が低下する場合があり、逆に大きすぎると樹脂組成物の流動性が低下する場合がある。本発明で用いる導電性カーボンブラックのＤＢＰ吸収量は１５０ｃｍ３／１００ｇ以上、中でも１５５ｃｍ３／１００ｇ以上であることが好ましく、４００ｃｍ３／１００ｇ以下、中でも２５０ｃｍ３／１００ｇ以下、さらに２３０ｃｍ３／１００ｇ以下、特に２１０ｃｍ３／１００ｇ以下であることが好ましい。
【００５１】
＜含酸素官能基密集度＞
本発明に係る導電性カーボンブラックは、含酸素官能基密集度が３μｍｏｌ／ｍ２以下であることが好ましい。含酸素官能基密集度とは、カーボンブラック単位表面積当たりの官能基の数を示すものであるため、この数値は低いのが好ましい。この数値が高い場合には、カーボンブラックを含む樹脂組成物の導電性が低下する。なお、この数値は低いほど導電性の観点では好ましいが、あまりに低すぎると分散性が低下して導電性や流動性が却って悪化する恐れがあり、また脱水素量の場合と同様、工業的な経済性などの理由により不利である。従って、含酸素官能基密集度は０．１μｍｏｌ／ｍ２以上とするのが好ましい。
【００５２】
＜オイルファーネスカーボンブラック＞
本発明に係る導電性カーボンブラックは、上記特性条件を満足するなら、その製造方法は任意であり、例えばオイルファーネス法やアセチレン法、賦活法などが挙げられるが、中でもオイルファーネス法は、安価に、且つ歩留まり良く製造できるので好ましい。
【００５３】
以下、オイルファーネス法によるカーボンブラックの製造法を説明する。  
図２は本発明に係る導電性カーボンブラックの製造装置の一例を示す概略構成図である。この装置は、オイルファーネス法によるカーボンブラック製造装置であって、燃料を燃焼して高温燃焼ガス流を発生させる第１反応帯域Ａと、その下流に接続し、カーボンブラック原料を導入する導入ノズルを備えた第２反応帯域Ｂと、さらにその下流に接続しカーボンブラック生成反応を停止させる為に炉内に冷却水等を供給するノズルを備えた第３反応帯域Ｃとを含む。
【００５４】
まず燃料導入ノズルＦから燃料を噴霧状で導入し、これを燃焼用空気導入ノズルＧからの燃焼用空気と混合して燃焼させ、高温燃焼ガス流を得る。燃焼ガス流の温度は、１３００℃〜２０００℃程度である。高温燃焼ガスの発生に用いる燃料は任意だが、例えば重油、軽油、ガソリン、灯油等の液体燃料や、天然ガス、プロパン、水素等の気体燃料が挙げられる。発生した高温燃焼ガス流は、徐々に収斂した形状の製造炉内を通過することによってガス流速が上昇し、炉内の乱流エネルギーが向上する。
【００５５】
第２反応帯域Ｂで導入されるカーボンブラック原料としては、例えばクレオソート油などの石炭系炭化水素やエチレンボトム油などの石油系炭化水素が挙げられる。カーボンブラック原料の導入位置や原料量を調節して、カーボンブラックの粒子径（一次粒子径）や粒子のつながり度合い（ストラクチャー）を調整することができる。
【００５６】
第２反応帯域Ｂで生成するカーボンブラックは、第３反応帯域Ｃにおいて冷却水等と接触させて急冷することにより、カーボンブラック生成反応が停止する。この後、一般的にはバッグフィルターやサイクロン等の捕集装置により、ガスとカーボンブラックを分離してカーボンブラックを得る。なお、得られたカーボンブラックは水等を造粒用媒体として用い、ピン式湿式造粒機等によって約１ｍｍ程度の粒にし、ついで回転式乾燥機で乾燥する工程を経ることが一般的である。
【００５７】
本発明に係る導電性カーボンブラック、すなわち２４Ｍ４ＤＢＰ吸油量が１３０ｃｍ３／１００ｇ以上、脱水素量が１．２ｍｇ／ｇ以下であり且つ、結晶子サイズＬｃが１０〜１７Åであるカーボンブラックを製造するためには、上述の第２帯域Ｂにおけるカーボンブラック原料導入ノズルＤ’の位置と、第３反応帯域Ｃにおける冷却水供給ノズルＥ’の位置とを調整して炉内におけるカーボンブラックの滞留時間を特定範囲とすることによって、上述した様にカーボンブラックの２４Ｍ４ＤＢＰ吸収量と比表面積を特定範囲の値とし、結晶子サイズＬｃを過大に大きくせず特定の小さな値として、且つカーボンブラック粒子表面の脱水素が進行した状態とすればよい。
【００５８】
本発明に係る導電性カーボンブラックを製造するためには、例えば、上記装置によるカーボンブラックの製造において、炉内温度と滞留時間を調節する。具体的には、炉内温度が１５００℃〜２０００℃、好ましくは１６００℃〜１８００℃、カーボンブラックの炉内滞留時間、すなわち原料導入点から反応停止位置までに要する時間が、４０ミリ秒〜５００ミリ秒、好ましくは５０ミリ秒〜２００ミリ秒とすればよい。また、炉内温度が１５００℃を下回るような低温の場合には、炉内滞留時間が５００ミリ秒を超えて５秒以下、好ましくは１秒〜３秒とすればよい。
【００５９】
本発明に係る導電性カーボンブラックは、特に脱水素量が少ないので、炉内での高温燃焼ガス流の温度を１７００℃以上の高温とする方法や、カーボンブラック原料供給ノズルよりも下流側でさらに炉内に酸素を導入してカーボンブラック表面の水素等を燃焼させ、この反応熱で高温下の滞留時間を長くすることが好ましい。この様な方法によって、カーボンブラックの表面近傍の結晶化とカーボンブラック内部の脱水素が効果的に行えるので好ましい。
【００６０】
［３］（Ａ）成分と（Ｂ）成分の配合比
本発明の導電性熱可塑性樹脂組成物において、前記（Ａ）成分の熱可塑性樹脂と（Ｂ）成分の導電性カーボンブラックとの配合比率は、重量比で（Ａ）成分／（Ｂ）成分＝７５／２５〜９４／６である。導電性カーボンブラックがこの範囲よりも多くなると、流動性や外観が悪化し、少ないと導電性が不足するので好ましくない。
【００６１】
［４］スチレン系エラストマー（（Ｃ）成分）
本発明では、導電性熱可塑性樹脂組成物の衝撃強度を改良するために、さらに（Ｃ）成分：スチレン系エラストマーを配合することが好ましい。
【００６２】
本発明で好ましく配合されるスチレン系エラストマーとしては、ハードセグメントがスチレン重合体で構成され、ソフトセグメントがポリブタジエン、ポリイソプレンおよびそれらの水添物よりなる群から選択された少なくとも１種類の重合体で構成されたブロック共重合体、具体的には、ＳＢＳ（スチレン／ブタジエン／スチレンブロックコポリマー）、ＳＩＳ（スチレン／イソプレン／スチレンブロックコポリマー）、ＳＥＢＳ（スチレン／エチレン／ブチレン／スチレンブロックコポリマー：ＳＢＳの水添物）、ＳＥＰＳ（スチレン／エチレン／プロピレン／スチレンブロックコポリマー：ＳＩＳの水添物）等を例示することができ、特に好ましくはＳＥＢＳ、ＳＥＰＳである。スチレン系エラストマーのハードセグメントとソフトセグメントの構成比率（重量比）は１０対９０〜９０対１０、好ましくは１０対９０〜５０対５０の範囲内で適宜選択することができ、該ハードセグメントブロックと該ソフトセグメントブロックの結合形態はジブロックタイプであってもトリブロックタイプであってもよい。これらのスチレン系エラストマーは、１種を単独で用いてもよく、２種以上を併用してもよい。
【００６３】
（Ｃ）成分のスチレン系エラストマーの配合割合は、（Ａ）成分の熱可塑性樹脂１００重量部に対し、好ましくは１〜２５重量部、より好ましくは３〜２０重量部、特に好ましくは５〜１５重量部である。スチレン系エラストマーの配合割合が１重量部未満では、衝撃強度の改良効果が小さく、２５重量部を超えると、導電性熱可塑性樹脂組成物の剛性や荷重撓み温度が低くなり過ぎて、ＩＣ製造時のベーキング工程でＩＣトレーの変形が大きくなるので好ましくない。
【００６４】
［５］無機充填材（（Ｄ）成分）
本発明では、導電性熱可塑性樹脂組成物の寸法安定性と剛性等の機械的強度を改良するために、さらに、（Ｄ）成分として、ガラスフレーク、シリカ、アルミナ、カオリン、タルク、マイカなどの無機充填材の１種または２種以上を配合することができる。無機充填材としては、特にマイカ（ｄ−１）および／またはタルク（ｄ−２）を配合することが好ましい。
【００６５】
本発明で使用されるマイカ（ｄ−１）としては、珪酸アルミニウム系の鉱物であり、例えばＫＡｌ２（ＡｌＳｉ３Ｏ１０）（ＯＨ）２（白マイカ）、Ｋ（Ｍｇ，Ｆｅ）３（ＡｌＳｉ３Ｏ１０）（ＯＨ）２（黒マイカ）、ＫＭｇ３（ＡｌＳｉ３Ｏ１０）（ＯＨ）２（金マイカ）、ＫＬｉ２Ａｌ（Ｓｉ４Ｏ１０）（ＯＨ）２（鱗マイカ）、ＮａＡｌ２（ＡｌＳｉ３Ｏ１０）（ＯＨ）２（ソーダマイカ）、ＫＭｇ３（ＡｌＳｉ３Ｏ１０）Ｆ２（フッ素金マイカ）の化学式で示される種々のマイカであって、へき開性を有するものである。本発明で使用されるマイカ（ｄ−１）は、樹脂組成物の剛性、反り改良、セルフタップ特性の点から平均粒径が３〜２００μｍが好ましく、より好ましくは５〜１５０μｍ、とりわけ好ましくは１０〜１００μｍである。平均粒径が３μｍ未満では補強効果が小さく、変形やソリが大きくなる惧れがあり、２００μｍを超えると成形品のウエルド強度の低下や表面外観の悪化が発生する場合があり、好ましくない。
【００６６】
本発明に使用されるタルク（ｄ−２）としては、天然滑石を粉砕、分級したものであって、主成分はケイ酸マグネシウムであり、不純物としてカルシウム、鉄、ナトリウム、カリウム等の塩が含まれているものが一般的である。本発明で使用されるタルク（ｄ−２）の平均粒径は特に制限はないが、通常０．５μｍ〜２０μｍが好ましく、より好ましくは１μｍ〜１５μｍ、とりわけ好ましくは１．５μｍ〜１０μｍである。平均粒径が０．５μｍ未満であると、補強効果が小さく、変形やソリが大きくなる惧れがあり、２０μｍを超えると成形品のウエルド強度が低下したり、外観不良となる惧れがある。
【００６７】
無機充填材の配合割合は、（Ａ）成分の熱可塑性樹脂１００重量部に対し好ましくは１〜２０重量部、より好ましくは３〜１５重量部である。無機充填材の配合割合が１重量部未満では、寸法安定性と機械的強度の改良効果が小さく、２０重量部を超えると導電性熱可塑性樹脂組成物の流動性や外観が低下する。
【００６８】
無機充填材として用いられるマイカ、タルクの平均粒子径は通常０．１〜１０μｍ、好ましくは１〜５μｍである。
【００６９】
なお、（Ｄ）成分の無機充填材は、熱可塑性樹脂との界面密着性を向上させるために、公知の収束剤または表面処理剤で表面処理して使用することもできる。収束剤または表面処理剤としては、例えば、エポキシ系化合物、アクリル系化合物、イソシアネート系化合物、シラン系化合物、チタネート系化合物などの官能性化合物が挙げられる。（Ｄ）成分は、収束剤または表面処理剤により予め表面処理しておくことができ、また、導電性熱可塑性樹脂組成物の調製の際に、収束剤または表面処理剤を添加して表面処理することもできる。
【００７０】
［６］他の成分
本発明では、導電性熱可塑性樹脂組成物の製造および成形工程における溶融混練時や、ＩＣ製造時に高温雰囲気で実施されるベーキング工程でのＩＣトレーの熱安定性を向上させる目的で、ヒンダードフェノール系化合物、ホスファイト系化合物、酸化亜鉛から選ばれた１種以上の安定剤を配合することが好ましい。安定剤の配合割合は、（Ａ）成分の熱可塑性樹脂１００重量部に対し、０．０１〜５重量部、好ましくは０．０３〜３重量部である。安定剤の配合割合が０．０１未満では安定剤の効果が小さく、５重量部を超えるとモールドデボジットが発生するので好ましくない。
【００７１】
本発明ではまた、導電性樹脂組成物に難燃性を賦与する目的でリン酸エステル系難燃剤を配合することができる。リン酸エステル系難燃剤の具体例としては、フェニル・レゾルシン・ポリホスフェート、クレジル・レゾルシン・ポリホスフェート、フェニル・クレジル・レゾルシン・ポリホスフェート、キシリル・レゾルシン・ポリホスフェート、フェニル−ｐ−ｔｅｒｔ−ブチルフェニル・レゾルシン・ポリホスフェート、フェニル・イソプロピルフェニル・レゾルシン・ポリホスフェート、クレジル・キシレル・レゾルシン・ポリホスフェート、フェニル・イソプロピルフェニル・ジイソプロピルフェニル・レゾルシン・ポリホスフェート、ビスフェノールＡ・ビス（ジフェニルホスフェート）等の縮合リン酸エステル化合物が挙げられる。さらに、リン酸トリフェニル、リン酸トリクレジル、リン酸ジフェニル２−エチルクレジル、リン酸トリ(イソプロピルフェニル)、メチルホスホン酸ジフェニルエステル、フェニルホスホン酸ジエチルエステル、リン酸ジフェニルクレジル、リン酸トリブチル等が挙げられる。これらは１種を単独で用いても良く、２種以上を併用しても良い。
【００７２】
リン酸エステル系難燃剤の配合割合は、（Ａ）成分の熱可塑性樹脂１００重量部に対して好ましくは１〜３０重量部、より好ましくは５〜２５重量部である。リン酸エステル系難燃剤の配合割合が１重量部未満では、難燃効果が小さく、３０重量部を超えると荷重撓み温度や機械的強度が低下するので好ましくない。
【００７３】
本発明の導電性樹脂組成物には、上記のポリフェニレンエーテル樹脂、スチレン系樹脂、導電性カーボンブラック、スチレン系エラストマー、無機充填材、安定剤、難燃剤以外に、さらに必要に応じて他の成分を添加できる。他の成分としては、例えば、ガラス繊維、炭素繊維、チタン酸カリウム、ホウ酸アルミニウム等のウィスカー、離型剤、滑剤、流動性改良剤、分散剤等が挙げられる。
【００７４】
［７］導電性熱可塑性樹脂組成物の調製方法
本発明の導電性熱可塑性樹脂組成物は、一般に熱可塑性樹脂組成物の製造に用いられる設備と方法により製造することができる。例えば、本発明の導電性熱可塑性樹脂組成物を構成する成分を一括してタンブラーなどの混合機で混合し、一軸や二軸の押出機を使用して溶融・混練し、押出して成形用ペレットを製造することも可能である。また、カーボンブラックの含有率の高いペレットと低いペレットをドライブレンドしたものを成形し、表面固有抵抗を調整することもできる。
【００７５】
［８］導電性熱可塑性樹脂組成物の成形方法
本発明の導電性熱可塑性樹脂組成物を用いて成形品を得る方法は、特に限定されるものでなく、熱可塑性樹脂組成物について一般に用いられている成形法、例えば、射出成形、中空成形、押出成形、シート成形、熱成形、回転成形、積層成形等の成形方法が適用できる。
【００７６】
本発明の導電性熱可塑性樹脂組成物から得られる成形品は、特に電気電子部品搬送用成形品が好適である。例えば、ウエハーのトレー、回路基盤収納ボックス、ハードディスク、ＣＤ、ＤＶＤ、ＭＯ等の光や磁気記録媒体の基盤、ハウジング、ＩＣ部品ボックス、ＩＣトレー等があり、特にＩＣトレーとして好適に使用される。ＩＣトレーをはじめとした搬送用部品は、塵やほこりの付着を嫌うことから、表面抵抗が低いことが要求されるが、低すぎるとショートの危険性があり好ましくない。具体的には、表面抵抗は１０２〜１０１０Ωが好ましく、１０３〜１０９Ωがさらに好ましく、１０4〜１０8Ωが最も好ましい。
【実施例】
【００７７】
以下に本発明を実施例によって詳しく説明するが、本発明はその要旨を超えない限り、これらの範囲内に限定されるものではない。
【００７８】
実施例および比較例の各樹脂組成物を得るに当たり、次に示す原料を準備した。
【００７９】
＜（Ａ−１）成分＞
ポリフェニレンエーテル樹脂：
ポリ（２，６−ジメチル−１，４−フェニレン）エーテル（以下「ＰＰＥ」と略記）（三菱エンジニアリングプラスチックス（株）製、商品名：ＰＸ１００Ｆ、クロロホルム中で測定した３０℃の固有粘度：０．３８ｄｌ／ｇ）
【００８０】
＜（Ａ−２）成分＞
スチレン系樹脂：
ハイインパクトポリスチレン(以下「ＨＩＰＳ」と略記）(エー・アンド・エム社製、商品名：ＨＴ４７８、重量平均分子量Ｍｗ：２００，０００、ＭＦＲ：３．２ｇ／１０分)
【００８１】
＜（Ｂ）成分＞
実施例用導電性カーボンブラック：
図２に示すカーボンブラック製造装置を用い、表１に示す製造条件、および原料油導入位置距離Ｄや反応停止位置距離Ｅ等の炉内装置条件下、カーボンブラック原料油としてクレオソート油、高温燃焼ガス流の燃料として重油を用い、表１に示す導電性カーボンブラックＣＢ１〜ＣＢ４を製造した。なお、図２中の炉内寸法Ｄ１〜Ｄ３、Ｌ１、Ｄ２’は以下の通りとし、第２反応帯域Ｂでの炉内温度は１７５０℃とした。  
Ｄ１＝１１００ｍｍφ
Ｄ２＝１７５ｍｍφ
Ｄ３＝４００ｍｍφ
Ｌ１＝３３００ｍｍ
Ｄ２’＝１９０ｍｍφ
得られた導電性カーボンブラックの物性を表１に示す。
【００８２】
【表１】
2006213767.tif 000008
【００８３】
＜（Ｂ）成分以外＞
比較例用導電性カーボンブラック：
比較として、表２に示す市販されている導電性カーボンブラックＣＢ５〜ＣＢ１０を用いた。
【００８４】
【表２】
2006213767.tif 000009
【００８５】
＜（Ｃ）成分＞
スチレン系エラストマー：
シェル化学製ＳＥＢＳ、商品名：クレイトンＧ１６５０（以下「ＳＥＢＳ」と略記）
【００８６】
＜（Ｄ）成分＞
タルク：
松村産業（株）製、商品名：Ｋ−５（シランカップリング剤（γ−メタクリロキシプロピルトリメトキシシラン）で処理されたタルク）（以下「タルク」と略記）
【００８７】
＜その他成分＞
熱安定剤：試薬１級の酸化亜鉛
【００８８】
［導電性熱可塑性樹脂組成物の製造］
表３に示す所定の重量比で各成分を配合した組成物を、田辺機械（株）製スクリュー径４０ｍｍの単軸押出機を使用し、シリンダー設定温度２７０〜３２０℃、スクリュー回転速度５０ｒｐｍの条件で溶融・混練し、押出して、ペレット状の導電性熱可塑性樹脂組成物を製造した。
【００８９】
［試験片の成形条件］
ペレット状導電性熱可塑性樹脂組成物を１１０℃で５時間乾燥後、東芝機械製ＩＳ１５０型射出成形機により金型温度１２０℃、シリンダー設定温度２９０〜３３０℃、射出速度２０％および６０％で、５０ｍｍ×９０ｍｍ×３．２ｍｍ厚さの角板状成形品を射出成形した。また同温度条件にてシャルピー衝撃試験片を成形した。
【００９０】
［評価方法］
各試験片について次の方法で評価を行った。
【００９１】
（１）射出流動長
ペレット状導電性熱可塑性樹脂組成物を１１０℃で５時間乾燥後、東芝機械製ＩＳ１５０型射出成形機を用い、金型温度１２０℃、シリンダー設定温度２９０〜３３０℃、射出圧力９７ＭＰａにてバーブロー成形（幅２０ｍｍ、厚さ２ｍｍ）を行い、流動長（ｍｍ）を測定した。
【００９２】
（２）導電性（表面抵抗値）
上記５０ｍｍ×９０ｍｍ×３．２ｍｍ厚さの角板状成形品について、三菱化学（株）製品のロレスタまたはハイレスタにて任意の３ヶ所（Ａ〜Ｃ点）について表面抵抗値の測定を行った。（抵抗値が１０4Ω以上の値のものについてはハイレスタを用い、それより低いものについてはロレスタを用いた。）
【００９３】
（３）成形品外観
上記５０ｍｍ×９０ｍｍ×３．２ｍｍ厚さの角板状成形品の表面外観を目視にて観察し、凝集物のないものを○、若干凝集物があるものを△、凝集物が激しいものを×、として評価した。
【００９４】
（４）シャルピー衝撃強さ（ノッチなし）
ＩＳＯ５２７に準ずる。
【００９５】
（５）カーボンブラックの脱離性
上記５０ｍｍ×９０ｍｍ×３．２ｍｍ厚さの角板状成形品にセロテープ（ニチバン株式会社製ＣＴ４０５Ａ-１８）を貼り付け、それをはがした時の剥離状態を目視にて下記基準に基づき判断した。  
○：全く剥離しない。
△：力を入れてこすれば剥離する。
×：軽くこすっただけでも剥離する。
【００９６】
（６）再生ペレット品の導電性（表面抵抗値）
上記５０ｍｍ×９０ｍｍ×３．２ｍｍ厚さの角板状成形品を粉砕機を用いて粉砕し、粉砕品を上記押出し機にて同条件で押出して再生ペレットを得た。再生ペレットを上記と同様に１１０℃で５時間乾燥後、東芝機械製ＩＳ１５０型射出成形機により金型温度１２０℃、シリンダー設定温度２９０〜３３０℃、射出速度２０％で、５０ｍｍ×９０ｍｍ×３．２ｍｍ厚さの角板状成形品を射出成形した。この再生成形品について三菱化学（株）製品のロレスタまたはハイレスタにて任意の３ヶ所（Ａ〜Ｃ点）について表面抵抗値の測定を行った。（抵抗値が１０4Ω以上の値のものについてはハイレスタを用い、それより低いものについてはロレスタを用いた。）
これらの評価結果を表３に示す。
【００９７】
【表３】
2006213767.tif 000010
【００９８】
［実施例、比較例の考察］
実施例、比較例ともに導電性が同等になるような添加量で各カーボンブラックを配合し比較した結果、以下のことがいえる。
（１）実施例１〜５の組成物は、（Ｂ）成分が本発明の規定の範囲内であり、耐衝撃性、成形性、外観に優れ、成形条件の変化やリサイクルしても導電性のバラツキが少なく、さらに接触・摩擦時の摩耗によるカーボンブラックの脱離が小さい。
（２）比較例１〜７の組成物は、（Ｂ）成分が本発明の規定範囲からはずれるため、実施例の組成物と比較して耐衝撃性、成形性、外観に劣り、成形条件の変化やリサイクルした際の導電性のバラツキが大きく、さらに接触・摩擦時の摩耗によるカーボンブラックの脱離が多い。
【図面の簡単な説明】
【００９９】
【図１】ストークスモード径（Ｄｍｏｄ）およびストークスモード半値幅（Ｄｍｏｄ）の説明グラフである。
【図２】カーボンブラック製造装置の概略構成図である。
【符号の説明】
【０１００】
Ａ  第１反応帯域
Ｂ  第２反応帯域
Ｃ  第３反応帯域
Ｄ  カーボンブラック原料導入位置距離
Ｄ’  カーボンブラック原料導入ノズル
Ｅ  反応停止位置距離
Ｅ’  冷却水供給ノズル
Ｆ  燃料導入ノズル
Ｇ  燃料用空気導入ノズル
【図１】
2006213767.tif 000012
【図２】
2006213767.tif 000013